3 구 플라스크 에 36 . 3 g ( 137 mmol ) 의 3 , 5 - 다이 브로모 - 1 - 메 톡 시 벤젠 을 넣 고 , 플라스크 내 를 감압 한 후 , 질소 치환 하 였 다 . 이 플라스크 에 1000 mL 의 테트라 하이드로 퓨란 , 1 . 88 g ( 2 . 05 mmol ) 의 트리스 ( 다이 벤질 리덴 아세톤 ) 다 이 팔라듐 ( 0 ) , 1 . 95 g ( 4 . 10 mmol ) 의 2 -( 다이사이클로헥실 포스 피노 ) - 2 ', 4 ', 6 '- 트라이 아이소프로필 바이페닐 ( 약칭 : XPhos ) 을 첨가 하 고 , 약 65 ℃ 에서 가열 하 였 다 . 이 혼합물 에 300 mL 의 사이클 로 헥 실 마그네슘 브로마이드 의 1 . 0 M 용액 을 적하 첨가 하 여 반응 시켰 다 . 냉각 후 , 이 혼합물 을 약 14 시간 동안 실온 에서 교반 하 였 다 . 그 후 , 200 mL 의 물 을 적하 첨가 하 여 , 유기 층 과 수성 층 으로 분액 하 였 다 . 얻 어 진 수성 층 에 약 500 mL 의 아세트산 에틸 을 첨가 하 고 , 추출 하 여 수성 층 과 유기 층 으로 분액 하 였 다 . 이것 을 2 번 반복 하 였 다 . 분액 한 유기 층 을 혼합 하 고 , 포화 탄산 소듐 수용액 으로 세정 하 여 수성 층 과 유기 층 으로 분액 하 였 다 . 얻 어 진 유기 층 에 황산 마그네슘 을 첨가 하 고 수분 을 건조 시켜 농축 시켰 다 . 얻 어 진 용액 을 실리카 겔 칼럼 크로마토그래피 로 정제 하 였 다 . 얻 어 진 용액 을 농축 하 여 진공 에서 건조 시켰 다 . 목적물 인 무색 유상 물질 을 32 . 9 g , 수율 88 % 로 얻 었 다 . 단계 1 의 합성 스킴 을 이하 에 나타낸다 .